(57)【要約】【課題】紫外線硬化性エナメル塗料の塗布膜内において硬化収縮の差を低減する技術、並びにその技術により使用可能となるエナメル塗料及びそれを硬化させた硬化塗膜を提供する。【解決手段】紫外線硬化性樹脂又はオリゴマー（ａ１）と、５官能以上のエチレン性不飽和基含有モノマー（ａ２）とを含有する紫外線硬化性化合物（Ａ）と、着色顔料（Ｂ）と、  波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを含有する光重合開始剤（Ｃ）と、を含有する紫外線硬化性塗料組成物であって、着色顔料（Ｂ）が、組成物の不揮発分に対して０．０１〜１質量％の黒色顔料、０．１〜１０質量％の赤色顔料、０．１〜３質量％の黄色顔料及び０．５〜１８質量％の白色顔料から選ばれる少なくとも１種以上を含む、紫外線硬化性塗料組成物及びその関連技術を提供する。【選択図】なし【特許請求の範囲】
【請求項１】
紫外線硬化性樹脂又はオリゴマー（ａ１）と、５官能以上のエチレン性不飽和基含有モノマー（ａ２）とを含有する紫外線硬化性化合物（Ａ）と、
着色顔料（Ｂ）と、
波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを含有する光重合開始剤（Ｃ）と、
を含有する紫外線硬化性塗料組成物であって、
前記着色顔料（Ｂ）が、組成物の不揮発分に対して０．０１〜１質量％の黒色顔料、０．１〜１０質量％の赤色顔料、０．１〜３質量％の黄色顔料及び０．５〜１８質量％の白色顔料から選ばれる少なくとも１種以上を含む、紫外線硬化性塗料組成物。
【請求項２】
前記光重合開始剤（ｃ１）が、アシルホスフィンオキサイド系光重合開始剤であり、
前記光重合開始剤（ｃ２）が、オキシフェニル酢酸エステル系光重合開始剤及びα−ヒドロキシケトン系光重合開始剤から選択される少なくとも１種である、請求項１に記載の紫外線硬化性塗料組成物。
【請求項３】
前記５官能以上のエチレン性不飽和基含有モノマー（ａ２）が、１分子中のアルキレンオキサイドの付加モル数が５〜５０モルのアルキレンオキサイド基変性（メタ）アクリレートモノマーである、請求項１又は２に記載の紫外線硬化性塗料組成物。
【請求項４】
前記光重合開始剤（Ｃ）が、前記組成物の不揮発分に対して３〜５質量％である、請求項１〜３のいずれかに記載の紫外線硬化性塗料組成物。
【請求項５】
請求項１〜４のいずれか１項に記載の紫外線硬化性塗料組成物が硬化されてなる、硬化塗膜。
【請求項６】
膜厚が３０〜１２０μｍである、請求項５に記載の硬化塗膜。
【請求項７】
基材上に、請求項１〜４のいずれか１項に記載の紫外線硬化性塗料組成物を塗布する塗布工程と、
前記塗布工程後に得られる塗布膜に対し、ＵＶ−ＬＥＤランプにより波長３５０〜４２０ｎｍの紫外線を照射する照射工程（ｉ）と、
前記照射工程（ｉ）後、前記塗布膜に対し、紫外線ランプにより紫外線を照射する照射工程（ｉｉ）と、
を行う、紫外線硬化性塗料組成物の硬化方法。
【請求項８】
前記照射工程（ｉ）と前記照射工程（ｉｉ）の波長３２０〜４４５ｎｍにおける積算光量の合計が６００ｍＪ／ｃｍ２以上である、請求項７に記載の紫外線硬化性塗料組成物の硬化方法。
【発明の詳細な説明】
【技術分野】
【０００１】
本発明は、紫外線硬化性塗料組成物、その硬化方法、及び硬化塗膜に関する。
【背景技術】
【０００２】
家財品や調度品等に対し、エナメル塗料を塗装することにより、外観において高級感及び清潔感が得られる。エナメル塗料とは、着色顔料を含み、被塗物の下地の色を覆い隠す隠ぺい性を有する塗料を指す。
【０００３】
エナメル塗料に関し、特許文献１が知られている。特許文献１の［０００６］には、紫外線硬化型のエナメル塗料に調色を目的とした顔料が多く含まれている場合、紫外線が顔料によってカットされやすく、エナメル塗料は硬化不良を起こすおそれがあることが記載されており、そのおそれを解消することを課題としている。
【０００４】
そして、その課題に対し、特許文献１では、［００４３］に記載の手法で隠ぺい率を規定することにより解決を試みている。そして、顔料の種類に応じて隠ぺい力が異なるため、隠ぺい率に対する補正係数を採用したり（［００２４］）、塗布量を調整することにより隠ぺい率を規定範囲に収められることが記載されている（［００４６］［００４７］）。
【先行技術文献】
【特許文献】
【０００５】
【特許文献１】特開２０１８−５１４３８号公報
【発明の概要】
【発明が解決しようとする課題】
【０００６】
特許文献１の課題の基である「紫外線硬化型のエナメル塗料を硬化させる際、照射した紫外線が顔料によってカットされやすい」ことについて、本発明者らは、特許文献１に記載の手法とは別のアプローチにて検討を行った。
【０００７】
まず、特許文献１では単に「エナメル塗料は硬化不良を起こすおそれ」と記載している。本発明者らは、この硬化不良によって硬化後の塗膜の表面と内部に硬化収縮の差が発生し、この硬化収縮の差がシワという形で顕在化することに新たに着目した。
【０００８】
図１は、基材に対して紫外線硬化性エナメル塗料を塗布し、一般的に用いられる水銀ランプによる紫外線照射を行って硬化塗膜を形成する際の、硬化塗膜表面および内部の硬化収縮の差の様子を示す断面概略図である。
【０００９】
基材に対してエナメル塗料を塗布して硬化塗膜を形成する場合、一般的に、塗布膜の最表面側から紫外線を照射する。エナメル塗料中の顔料が多い場合、特許文献１に記載のように、紫外線が顔料によってカットされる。塗布膜の最表面側は、直接紫外線が照射されるため硬化される一方、塗布膜の深部すなわち塗布膜の基材側では、紫外線がカットされ未硬化状態となる。その結果、図１に示すように、塗布膜の最表面側と基材側とで硬化度合いに差が生じ、ひずみが生じる。そして、硬化収縮の差によって硬化塗膜に盛り上がりが生じ、その盛り上がりはシワという形で顕在化する。この現象は、１回の塗装で十分な膜厚の硬化塗膜を形成すべく塗布量を多くする（３０ｇ／ｍ２以上）際に顕著である。
【００１０】
前述のように、エナメル塗装を行うことにより、外観において高級感及び清潔感に優れた硬化塗膜が得られる。そのような硬化塗膜にシワが生じることにより、高級感及び清潔感の劣化は著しくなる。
【００１１】
特許文献１に記載の隠ぺい率を使用する手法だと、そもそもエナメル塗料が硬化不良を起こすという課題は解決されており、このような硬化収縮の差に着目する必要もない。しかしながら本発明者らは現状に満足せず、特許文献１に記載の手法とは別のアプローチにて、硬化収縮の差についての検討を行った。
【００１２】
本発明は、紫外線硬化性エナメル塗料の塗布膜内において硬化収縮の差を低減する技術、並びにその技術により使用可能となるエナメル塗料及びそれを硬化させた硬化塗膜を提供することを目的とする。
【課題を解決するための手段】
【００１３】
本発明者は、前記課題について鋭意検討した。その結果、以下の態様に記載の紫外線硬化性エナメル塗料（紫外線硬化性塗料組成物）に、ＵＶ−ＬＥＤランプによる紫外線の照射を行い、それに次いで紫外線ランプによる紫外線の照射を行うという手法を採用することにより、前記課題が解決されるという知見を得た。これは言い換えると、前記手法を採用することにより、従来のやり方では、硬化塗膜表面と内部の硬化収縮の差が生じるおそれのある紫外線硬化性エナメル塗料（紫外線硬化性塗料組成物）も、エナメル塗膜を形成可能な塗料として新たに創出可能であることを意味する。
前記知見に基づき得られた態様は以下のとおりである。
【００１４】
本発明の第１の態様によれば、
紫外線硬化性樹脂又はオリゴマー（ａ１）と、５官能以上のエチレン性不飽和基含有モノマー（ａ２）とを含有する紫外線硬化性化合物（Ａ）と、
着色顔料（Ｂ）と、
波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを含有する光重合開始剤（Ｃ）と、
を含有する紫外線硬化性塗料組成物であって、
前記着色顔料（Ｂ）が、組成物の不揮発分に対して０．０１〜１質量％の黒色顔料、０．１〜１０質量％の赤色顔料、０．１〜３質量％の黄色顔料及び０．５〜１８質量％の白色顔料から選ばれる少なくとも１種以上を含む、紫外線硬化性塗料組成物である。
【００１５】
本発明の第２の態様によれば、第１の態様に記載の態様であって、
前記光重合開始剤（ｃ１）が、アシルホスフィンオキサイド系光重合開始剤であり、
前記光重合開始剤（ｃ２）が、オキシフェニル酢酸エステル系光重合開始剤及びα−ヒドロキシケトン系光重合開始剤から選択される少なくとも１種である。
【００１６】
本発明の第３の態様によれば、第１又は第２の態様に記載の態様であって、
前記５官能以上のエチレン性不飽和基含有モノマー（ａ２）が、１分子中のアルキレンオキサイドの付加モル数が５〜５０モルのアルキレンオキサイド基変性（メタ）アクリレートモノマーである。
【００１７】
本発明の第４の態様によれば、第１〜第３の態様のいずれかに記載の態様であって、
前記光重合開始剤（Ｃ）が、組成物の不揮発分に対して３〜５質量％である。
【００１８】
本発明の第５の態様によれば、
第１〜第４の態様のいずれかに記載の紫外線硬化性塗料組成物が硬化されてなる、硬化塗膜である。
【００１９】
本発明の第６の態様によれば、第５の態様に記載の態様であって、
膜厚が３０〜１２０μｍである。
【００２０】
本発明の第７の態様によれば、
基材上に、第１〜第４の態様のいずれかに記載の紫外線硬化性塗料組成物を塗布する塗布工程と、
前記塗布工程後に得られる塗布膜に対し、ＵＶ−ＬＥＤランプにより波長３５０〜４２０ｎｍの紫外線を照射する照射工程（ｉ）と、
前記照射工程（ｉ）後、前記塗布膜に対し、紫外線ランプにより紫外線を照射する照射工程（ｉｉ）と、
を行う、紫外線硬化性塗料組成物の硬化方法である。
【００２１】
本発明の第８の態様によれば、第７の態様に記載の態様であって、
前記照射工程（ｉ）と前記照射工程（ｉｉ）の波長３２０〜４４５ｎｍにおける積算光量の合計が６００ｍＪ／ｃｍ２以上である。
【発明の効果】
【００２２】
本発明によれば、紫外線硬化性エナメル塗料の塗布膜内において硬化収縮の差を低減する技術、並びにその技術により使用可能となるエナメル塗料及びそれを硬化させた硬化塗膜を提供可能となる。
【図面の簡単な説明】
【００２３】
【図１】図１は、基材に対して紫外線硬化性エナメル塗料を塗布し、水銀ランプによる紫外線照射を行って硬化塗膜を形成する際の、硬化塗膜表面および内部の硬化収縮の差の様子を示す断面概略図である。
【発明を実施するための形態】
【００２４】
以下、本発明の一実施形態について説明する。
本明細書における「〜」は所定の値以上かつ所定の値以下のことを指す。
なお、本明細書において、「（メタ）アクリレート」はアクリレート及びメタクリレートを表し、「（メタ）アクリル」はアクリル及びメタクリルを表し、「（メタ）アクリロイル」は、アクリロイル及びメタクリロイルを表す。
また、「紫外線」は、特に断りが無い場合は、２００〜４１０ｎｍの波長域の光を指すものとする。
また、「不揮発分」とは、沸点が１００℃を超える成分のことを指すものとし、本明細書における「質量％」は、溶媒または希釈剤を併記したり不揮発分の質量％を併記していない限り、不揮発分をベースにした値である。
【００２５】
＜紫外線硬化性塗料組成物＞
本実施形態に係る紫外線硬化性塗料組成物（すなわち紫外線硬化性エナメル塗料）は、主に以下のものが含有（配合）されてなる。
・紫外線硬化性樹脂又はオリゴマー（ａ１）と、５官能以上のエチレン性不飽和基含有モノマー（ａ２）とを含有する紫外線硬化性化合物（Ａ）
・着色顔料（Ｂ）
・波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを含有する光重合開始剤（Ｃ）
以下、本実施形態の紫外線硬化性塗料組成物を構成する各成分について述べる。なお、以降、各成分のことを単に符号で称することもある（例：紫外線硬化性化合物（Ａ）→成分（Ａ））。
【００２６】
＜紫外線硬化性化合物（Ａ）＞
成分（Ａ）は、紫外線硬化性樹脂又はオリゴマー（ａ１）と、５官能以上のエチレン性不飽和基含有モノマー（ａ２）とを含有する。
【００２７】
成分（Ａ）は、紫外線硬化性塗料組成物を塗料として使用する際に主にバインダーとしての役割を果たすものである。この役割を果たせさえすれば、成分（ａ１）には特に限定は無く、例えば、ウレタン(メタ）アクリレート、エポキシ（メタ）アクリレート、ポリエステル（メタ）アクリレート、ポリエーテル（メタ）アクリレート、アクリル（メタ）アクリレートの樹脂又はオリゴマーが挙げられるが、これに限定されるものではない。このような成分（ａ１）は、従来公知の方法により製造することができ、これらの中でも、本発明の塗料組成物を木質基材に塗布する際に塗膜の付着性に優れる観点から、ウレタン（メタ）アクリレートオリゴマーが好ましい。
なお、本明細書において、オリゴマーとは、主鎖にモノマー数個〜１００個から成る繰り返し単位から成る構造を有する化合物を指す。また、樹脂とは、主鎖にモノマー１００個超の繰返し単位からなる化合物を指す。
また、（ａ１）成分は、後述の成分（ａ２）を含まない。
【００２８】
成分（ａ２）には、５官能以上のエチレン性不飽和基含有モノマーを使用する。成分（ａ２）は、紫外線照射により硬化するエチレン性不飽和基を有し、硬化塗膜の硬度及び基材との付着性のバランスに優れる。
【００２９】
更に、硬化塗膜の濡れ指数を向上させる観点から、成分（ａ２）が、１分子中のアルキレンオキサイド（例：エチレンオキサイド（ＥＯ）、プロピレンオキサイド（ＰＯ））の付加モル数が５〜５０モルのアルキレンオキサイド基変性（メタ）アクリレートモノマーであることが好ましく、アルキレンオキサイドの付加モル数が１５〜３０モルのアルキレンオキサイド基変性（メタ）アクリレートモノマーであることがより好ましい。
このような好ましい成分（ａ２）としては、付加モル数が前記範囲内であるＥＯ変性ジペンタエリスリトールペンタアクリレート、ＥＯ変性ジペンタエリスリトールヘキサアクリレート、ＰＯ変性ジペンタエリスリトールペンタアクリレート、ＰＯ変性ジペンタエリスリトールヘキサアクリレートが挙げられる。
【００３０】
成分（Ａ）の含有量は、紫外線硬化性塗料組成物（不揮発分）１００質量％に対して、５〜９０質量％が好ましく、１０〜７０質量％がより好ましく、２３〜５５質量％が特に好ましい。
成分（ａ１）の含有量は、紫外線硬化性塗料組成物（不揮発分）１００質量％に対して、４〜６０質量％が好ましく、２０〜４０質量％がより好ましい。
成分（ａ２）の含有量は、紫外線硬化性塗料組成物（不揮発分）１００質量％に対して、１〜３０質量％が好ましく、３〜１５質量％がより好ましい。
【００３１】
＜着色顔料（Ｂ）＞
成分（Ｂ）は、着色顔料であり、硬化塗膜に意匠性と隠ぺい性を付与する。本実施形態においては、着色顔料の色に応じ、紫外線硬化性塗料組成物（不揮発分）１００質量％に対する質量％の範囲を以下のように規定する。
・黒：０．０１〜１質量％、好ましくは０．１〜１質量％、より好ましくは０．３〜１質量％
・赤：０．１〜１０質量％、好ましくは１〜１０質量％、より好ましくは３〜１０質量％
・黄：０．１〜３質量％、好ましくは０．３〜３質量％、より好ましくは０．８〜３質量％
・白：０．５〜１８質量％、好ましくは３〜１８質量％、より好ましくは５〜１８質量％
【００３２】
各色顔料は、顔料として公知のものを使用しても構わない。以下、あくまで一例を例示する。
黒色顔料としては、カーボンブラック、アニリンブラック、黒色酸化鉄等が挙げられる。
赤色顔料としては、赤色酸化鉄、赤色酸化鉛、ジケトピロロピロール、ペリノン、アントラキノン、ペリレン、インジゴイド、キナクリドン等が挙げられる。
黄色顔料としては、黄色酸化鉄、亜鉛黄、クロムイエロー、イソインドリノン、イソインドリン、アゾメチン、アントラキノン、アントロン、キサンテン、ジスアゾ系顔料等が挙げられる。
白色顔料としては、二酸化チタン、亜鉛華等が挙げられる。
以降、着色顔料のことを単に顔料とも称する。
【００３３】
ちなみに本実施形態においては４色の顔料を例示したが、４色の顔料を適宜組み合わせても構わない。また、青色顔料、緑色顔料等の他の色についても本発明の技術的思想を適用可能である。他の色については本発明者らが鋭意研究中である。
【００３４】
＜光重合開始剤（Ｃ）＞
成分（Ｃ）は、波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを含有する。
【００３５】
成分（Ｃ）は、紫外線照射によりラジカル又はカチオンを発生させて、成分（Ａ）を重合させることで、紫外線硬化性塗料組成物を硬化させるものである。
【００３６】
この役割を果たし、且つ、波長３６０ｎｍ以上４１０ｎｍ以下の領域に極大吸収波長を有するものであれば、成分（ｃ１）には特に限定は無く、例えば、アシルホスフィンオキサイド系光重合開始剤が挙げられる。
【００３７】
アシルホスフィンオキサイド系光重合開始剤としては、２，４，６−トリメチルベンゾイルジフェニルホスフィンオキサイド、ビス（２，４，６−トリメチルベンゾイル）フェニルホスフィンオキサイドが好ましい。
このような好ましい光重合開始剤（ｃ１）の市販品としては、「Ｏｍｎｉｒａｄ  ＴＰＯ  Ｇ」（ＩＧＭ  Ｒｅｓｉｎｓ製）、「ＨＹＣＵＲＥ  ＴＰＯ」（ＣｈｅｍＦｉｎｅ製）、「ＩＲＧＡＣＵＲＥ  ８１９」（ＢＡＳＦ製）等が挙げられる。
【００３８】
また、波長３４０ｎｍ以下の領域に極大吸収波長を有するものであれば、成分（ｃ２）には特に限定は無く、例えば、オキシフェニル酢酸エステル系光重合開始剤、α−ヒドロキシケトン系光重合開始剤、アルキルフェノン系光開始剤、分子内水素引抜型光開始剤、アミノアルキルフェノン系開始剤、アセトフェノン系光開始剤等を使用すればよい。これらの中でも、硬化塗膜の表面硬度に優れる観点から、オキシフェニル酢酸エステル系光重合開始剤及びα−ヒドロキシケトン系光重合開始剤から選択される少なくとも１種を使用することが好ましい。
【００３９】
成分（Ｃ）の含有量は、紫外線硬化性塗料組成物（不揮発分）１００質量％に対して、１〜１０質量％が好ましく、３〜５質量％がより好ましい。なお、成分（ｃ１）の含有量は０．０１〜１０質量％が好ましく、０．１〜３質量％がより好ましい。また、成分（ｃ２）の含有量は０．１〜１０質量％が好ましく、１〜３質量％がより好ましい。
【００４０】
本来、光重合開始剤である成分（Ｃ）は、紫外線をカットする要因の一つであるため、紫外線硬化性塗料組成物中の含有量が少ない方が好ましい。その一方で、成分（Ｃ）の含有量が少ないと酸素阻害により光重合が始まらず、塗布膜が充分に硬化されない。
【００４１】
そのような状況下で成された本発明（詳しくは一態様である後掲の紫外線硬化性塗料組成物の硬化方法）により、成分（Ｃ）を多量に存在させずとも、また逆に極少量だけ存在させることなく、本発明の課題を更に好適に解決可能となる。
【００４２】
例えば、成分（Ｃ）の含有量が、上記範囲のうち上限について好適なものであればあるほど、硬化塗膜の硬度、耐候性、及び基材への密着性が向上する。その一方で、上記範囲のうち下限について好適なものであればあるほど、酸素阻害により光重合を適切に開始させることができ、塗布膜を充分に硬化されられる。
【００４３】
＜成分（ａ２）以外のエチレン性二重結合を有するモノマー（Ｄ）＞
本実施形態に係る紫外線硬化性塗料組成物には、反応性希釈剤や他の塗膜形成成分として前記成分（ａ２）以外のエチレン性二重結合を有するモノマーを使用することが好ましい。このようなモノマーとしては、例えば、公知のエチレン性二重結合を１〜４つ有する（メタ）アクリレートモノマーが挙げられる。
具体的には、１，９−ノナンジオールジアクリレート（１，９−ＮＤＤＡ）、Ｎ−アクリロイルモルフォリン（ＡＣＭＯ）、ジプロピレングリコールジアクリレート、トリプロロピレングリコールジアクリレート、１,６-ヘキサンジオールＥＯ変性ジアクレリレート等を挙げることができる。中でも、基材との付着性の観点から、１，９−ノナンジオールジアクリレート（１，９−ＮＤＤＡ）が好ましい。
【００４４】
成分（Ｄ）を用いる場合、その含有量は、紫外線硬化性塗料組成物（不揮発分）１００質量％に対して、１〜６０質量％が好ましく、１０〜５０質量％がより好ましい。
【００４５】
＜その他成分＞
本実施形態に係る紫外線硬化性塗料組成物には、必要に応じて、有機溶剤、重合禁止剤、非反応性希釈剤、消泡剤、沈降防止剤、レベリング剤、分散剤、熱安定剤、紫外線吸収剤、体質顔料等を、本発明の目的を損なわない範囲で配合することができる。有機溶剤としては、従来公知のものを使用でき、具体的には、芳香族炭化水素類（例：キシレン、トルエン等）、ケトン類（例：メチルイソブチルケトン、メチルエチルケトン、シクロヘキサノン等）、エステル類（例：酢酸エチル、酢酸ブチル、酢酸イソブチル等）、アルコール類（イソプロピルアルコール、ブタノール等）、グリコールエーテル類（プロピレングリコールモノメチルエーテル等）等の各種有機溶剤が挙げられる。これらの有機溶剤は、１種単独で、あるいは２種以上組み合わせて用いることができる。
【００４６】
体質顔料としては、例えば、シリカ、炭酸カルシウム、タルク、ソーダ長石、アルミナ、炭化ケイ素、有機樹脂ビーズ、ワックス微粒子等を用いることができる。体質顔料を用いることで、本発明の紫外線硬化性塗料組成物を貯蔵する際の着色顔料（Ｂ）の沈降を防止することができる。また、本発明の塗料組成物を、木材等の多孔質基材に塗布する場合に、基材を目止めし、塗料組成物の過剰な吸い込みを防止することができる。体質顔料としては、シリカを用いることが好ましい。これらの体質顔料は、１種単独で、あるいは２種以上組み合わせて用いることができる。
【００４７】
本発明の紫外線硬化性塗料組成物は、公知の製造方法により製造することができる。例えば、前述の各成分（Ａ）〜（Ｄ）及びその他の成分を、一度にあるいは任意の順序で撹拌容器に添加し、公知の撹拌・混合手段で各成分を混合して、溶剤中に分散又は溶解させてもよい。撹拌・混合手段としては、ハイスピードディスパー、サンドグラインドミル、バスケットミル、ボールミル、三本ロール、ロスミキサー、プラネタリーミキサー等が挙げられる。
【００４８】
＜紫外線硬化性塗料組成物の硬化方法＞
本実施形態の硬化塗膜は、前記紫外線硬化性塗料組成物を用いた上で、主に以下の工程により作製される。
・基材上に、前記紫外線硬化性塗料組成物を塗布する塗布工程
・前記塗布膜に対し、ＵＶ−ＬＥＤランプにより波長３５０〜４２０ｎｍの紫外線を照射する照射工程（ｉ）
・照射工程（ｉ）に引き続き、前記塗布膜に対し、紫外線ランプにより紫外線を照射する照射工程（ｉｉ）
以降、照射工程（ｉ）及び照射工程（ｉｉ）を続けて行うことを二段階照射とも称する。
【００４９】
なお、上記各工程の具体的な手法としては、公知の方法を適宜利用しても構わない。
【００５０】
また、紫外線硬化性塗料組成物を塗装する基材としては、特に限定されず、エナメル塗装を行うことにより、外観において高級感及び清潔感を得るべき対象を挙げることができ、例えば、家具、内装材（例：キッチンパネル、テーブル等）が好ましい。
【００５１】
塗装工程における塗装方法および塗装条件は、紫外線硬化性塗料組成物の種類や組成、基材の種類などに応じて適宜変更することができる。塗装方法としては、例えば、スプレーコート法、ディップコート法、エアーナイフコート法、カーテンコート法、ローラーコート法、ワイヤーバーコート法、グラビアコート法やエクストルージョンコート法などが挙げられる。
【００５２】
前記塗装工程において、基材の表面上に紫外線硬化性塗料組成物を塗装して塗布膜を形成する。このときの紫外線硬化性塗料組成物の塗装膜厚は、特に限定されない。
【００５３】
但し、塗装膜厚が過度に厚すぎると、いかに本実施形態の手法を採用しても塗布膜の最表面側と基材側とで硬化度合いに差が生じるおそれが生じる。そのため、塗布膜を硬化させた後の硬化塗膜の膜厚は、塗装作業性の観点から、例えば、３０〜１２０μｍとなるように、適宜調整すればよい。硬化塗膜の膜厚が前記範囲であると、１度の施工のみで、比較的高い隠ぺい性を有する硬化塗膜を得ることができる。硬化塗膜の膜厚が前記範囲より薄い場合は、施工を２回以上繰り返して、所望の隠ぺい率を有する硬化塗膜を得ればよい。
【００５４】
いずれにせよ、本実施形態の手法（いわゆる二段階照射）を採用することにより、二段階照射を採用しない同条件且つ同組成のエナメル塗料に比べ、塗布膜内において硬化収縮の差を低減することが可能となる。更に、その技術により、従来だと硬化不良による塗膜欠陥のおそれがあるとみなされても仕方が無かったエナメル塗料及びそれを硬化させた硬化塗膜を好ましく使用できる。
【００５５】
以下、二段階照射について詳述する。
【００５６】
まず、塗布膜に対し、ＵＶ−ＬＥＤランプにより波長３５０〜４２０ｎｍの紫外線を照射する照射工程（ｉ）を行う。波長３５０〜４２０ｎｍの紫外線は、後述する紫外線ランプの照射工程（ｉｉ）において高い割合を占める、波長２８０〜３５０ｎｍの紫外線と比較して、散乱強度が小さい。散乱強度は、波長の４乗に反比例するため、例えば、波長３８５ｎｍの紫外線は、波長３００ｎｍの紫外線と比較して、約２．７倍散乱強度が小さく、散乱されにくい。塗布膜に照射された紫外線は、塗布膜中の成分、特に着色顔料である成分（Ｂ）によって散乱されるが、照射工程（ｉ）で照射される紫外線は、このような塗布膜中においても散乱されにくい。
【００５７】
そのため、ＵＶ−ＬＥＤランプにより照射された紫外線は、塗布膜内の深部である基材側まで到達し、塗布膜内の基材側に存在する光重合開始剤である成分（ｃ１）と反応し、塗布膜の基材側が主に硬化されることになる。なお、塗布膜内の最表面側は酸素阻害により、塗布膜の基材側に比べて硬化度合いが低くなる。
【００５８】
照射工程（ｉ）に引き続き、塗布膜に対し、紫外線ランプにより紫外線を照射する照射工程（ｉｉ）を行う。なお、紫外線ランプとしては、例えば、高圧水銀ランプ、低圧水銀ランプ、メタルハライドランプ、キセノンランプ、無電極ランプ等の紫外線ランプが挙げられる紫外線ランプの波長は、通常約２００〜６００ｎｍの範囲に広く分布しているが、この波長範囲の短波長側の光量の割合が高い。例えば、一般的な高圧水銀ランプの場合、波長２８０〜３５０ｎｍの範囲の光量の割合が高い。このような、波長２８０〜３５０ｎｍの紫外線は、前記ＵＶ−ＬＥＤランプから照射される紫外線と比較して、散乱しやすい。そのため、塗布膜内の最表面側に存在する、波長３４０ｎｍ以下の領域に極大吸収波長を有する光重合開始剤である成分（ｃ２）が照射により反応する。その結果、塗布膜内の最表面側が主に硬化される。これにより、最表面側を後から硬化させることができる。その結果、紫外線の過度な照射を行わずに済むうえ、塗膜内部に未硬化部が無く、膨れやシワ等の塗膜欠陥が無い硬化塗膜を形成することができる。
【００５９】
前記照射工程（ｉ）と前記照射工程（ｉｉ）の波長３２０〜４４５ｎｍにおける積算光量は、６００ｍＪ／ｃｍ２以上が好ましく、１，６００ｍＪ／ｃｍ２以上がより好ましい。また、前記積算光量の上限は、３，５００ｍＪ／ｃｍ２以下であることが好ましい。
また、前記ＵＶ−ＬＥＤランプにより紫外線を照射する際の波長３２０〜４４５ｎｍにおける積算光量は、後掲の紫外線ランプ（水銀ランプ：Ｈｇ−ＵＶ）の積算光量との兼ね合いもあるが、例えば、２００ｍＪ／ｃｍ２以上が好ましく、５００ｍＪ／ｃｍ２以上がより好ましい。また、前記積算光量の上限は、１，５００ｍＪ／ｃｍ２以下であることが好ましい。
また、前記紫外線ランプにより紫外線を照射する際の波長３２０〜４４５ｎｍにおける積算光量は、ＵＶ−ＬＥＤランプの積算光量との兼ね合いもあるが、例えば、４００ｍＪ／ｃｍ２以上が好ましく、１，１００ｍＪ／ｃｍ２以上がより好ましい。また、前記ＵＶ−ＬＥＤランプの積算光量の上限は、２，０００ｍＪ／ｃｍ２以下であることが好ましい。
積算光量が前記範囲内であると、硬化塗膜の硬度及び基材との付着性のバランスに優れる。
【００６０】
なお、必要に応じ、前記各工程以外の工程（例えば、洗浄工程、加熱工程、乾燥工程等）を行っても構わない。
【００６１】
なお、前記硬化塗膜は、基材の片面もしくは両面のどちらに形成されても良い。また、基材と本発明の硬化塗膜の間に他の層が形成されても良い。
本発明の硬化塗膜は必要に応じて、塗装や印刷、スパッタや蒸着、粘着剤塗布等の後加工を施すことができる。
【００６２】
＜本実施形態に係る効果＞
本実施形態によれば、ＵＶ−ＬＥＤランプによる紫外線の照射を行い、それに次いで紫外線ランプによる紫外線の照射を行うという手法を採用することにより、前記課題が解決される。すなわち、エナメル塗料の塗布膜内において硬化収縮の差を低減することが可能となる。更には、前記手法を採用することにより、従来のやり方では硬化不良が生じるおそれのある紫外線硬化性エナメル塗料（紫外線硬化性塗料組成物）も、エナメル塗膜を形成可能な塗料として新たに創出可能となり、使用可能となる。
【００６３】
もちろん、着色顔料の含有量が多い場合であっても、塗膜を十分に薄くすれば硬化することはできる。但し、その発想に囚われる限り、塗膜の膜厚依存からは脱却できない。本発明の技術的思想は、完全ではないにせよ、そのような塗膜の膜厚依存からの脱却を図る画期的なものである。つまり、従来のやり方だと硬化が不十分であり使用が覚束なかった紫外線硬化性塗料組成物でも、本発明の一態様であるところの二段階照射を使用することにより技術的な価値を見出したことも、本発明の技術的思想の優れた一面である。
【００６４】
本発明の技術的範囲は上述した実施の形態に限定されるものではなく、発明の構成要件やその組み合わせによって得られる特定の効果を導き出せる範囲において、種々の変更や改良を加えた形態も含む。
【実施例】
【００６５】
次に、本発明について実施例に基づき更に詳細に説明するが、本発明は、これらの実施例に限定されない。
【００６６】
［実施例１］
実施例１では、塗料ベースに対して着色顔料を混合することにより、本発明に係る紫外線硬化性塗料組成物を調製した。
【００６７】
（塗料ベース）
以下の表１に記載する原材料（各製品）を、同じく表１に記載の配合量に設定して塗料ベースを調製した。なお、表１中のＵＶ−５６には、紫外線硬化樹脂又はオリゴマーである成分（ａ１）と、成分（ａ２）以外のエチレン性二重結合を有するモノマーである成分（Ｄ）（１，９−ＮＤＤＡ）が共に含有されている。ＵＶ−５６のうち成分（Ｄ）は２５質量％を占める。
【００６８】
このように調製された塗料ベースのことを塗料ベース（その１）とも称する。なお、塗料ベースの調製は、具体的には、表１に記載の各原材料をディスパーにて混合・撹拌して行った。
【表１】
2020122078.tif 000002
【００６９】
なお、各成分の詳細（製品名、製造元、製品の詳細）は以下の通りである。
成分（ａ１），（Ｄ）：ＵＶ−５６、大竹明新（株）製、ウレタンアクリレート（２５％  １，９−ＮＤＤＡ）  Ｍｗ：１５５０
成分（ａ１）：紫光  ＵＶ−７６００Ｂ、日本合成化学工業（株）製、ウレタンアクリレート  Ｍｗ：１４００
成分（ａ２）：ＭＩＲＡＭＥＲ  Ｍ２４６、ＭＩＷＯＮ製、５〜６官能モノマー［ＤＰＥ（ＥＯ）２４Ａ］（ジペンタエリスリトールヘキサアクリレートのＥＯ２４モル付加物）
成分（Ｄ）：ニューフロンティア  ＮＤ−ＤＡ、第一工業製薬（株）製、二官能アクリレートモノマー（１，９−ＮＤＤＡ）
成分（ｃ１）：Ｏｍｎｉｒａｄ  ＴＰＯ  Ｇ、ＩＧＭ  Ｒｅｓｉｎｓ製、アシルホスフィンオキサイド系光開始剤
成分（ｃ２）：ＨＹＣＵＲＥ  １８４−２、ＣｈｅｍＦｉｎｅ  Ｉｎｔｅｒｎａｔｉｏｎａｌ製、アルキルフェノン系光開始剤
成分（ｃ２）：Ｏｍｎｉｒａｄ  ７５４、ＩＧＭ  Ｒｅｓｉｎｓ製、分子内水素引抜型光開始剤
その他成分：ＢＹＫ−１７９１、ビックケミー・ジャパン（株）製、ポリマー系消泡剤
その他成分：ＢＹＫ  ＵＶ−３５００、ビックケミー・ジャパン（株）製、高極性シリコ−ン系表面調整剤
その他成分：ミズカシルＰ−８０２Ｙ、水澤化学工業（株）製、不定形シリカ
【００７０】
（顔料）
本実施形態で述べたように、目的とする硬化塗膜の色に応じて、用いる着色顔料を選択する。例えば、実施例１では黒色のエナメル塗装を実現すべく、顔料としてカーボンブラック（三菱カーボンブラック  ＭＡ１００、三菱ケミカル（株）製）を使用した。
【００７１】
（塗布工程）
表１の割合にて調製した塗料ベース（その１）に対し、反応性希釈剤として、成分（Ｄ）であるＡＣＭＯ（Ｎ−アクリロイルモルフォリン）を使用したうえで、前記カーボンブラックを顔料として後掲の表２に記載の配合にて混合し、実施例１の紫外線硬化性塗料組成物を得た。次に、測定紙（太佑機材（株）製、Ｈ−２０３０）に対し、６ミルのフィルムアプリケーターを用いてこの紫外線硬化性塗料組成物を塗布した。
【００７２】
（照射工程（ｉ））
この塗膜に対し、ＵＶ−ＬＥＤランプ（パナソニック（株）製、ＵＤ−９０）を用いて、最大ピーク波長３８５ｎｍの紫外線を、波長３２０〜４４５ｎｍにおける積算光量５６０ｍＪ／ｃｍ２（光源との距離：１５０ｍｍ）にて照射し、塗膜内部を硬化させた。
【００７３】
（照射工程（ｉｉ））
続いて、高圧水銀ランプ（アイグラフィックス（株）製、ＨＡＬ５００ＮＬ）を用いて、紫外線を、波長３２０〜４４５ｎｍにおける積算光量１，２００ｍＪ／ｃｍ２（光源との距離：２４５ｍｍ）にて照射し、塗膜表面を硬化させた。
【００７４】
なお、ＵＶ−ＬＥＤランプ及び高圧水銀ランプの積算光量は、紫外線光量計（Ｅｌｅｃｔｒｏｎｉｃ  Ｉｎｓｔｒｕｍｅｎｔａｔｉｏｎ＆Ｔｅｃｈｎｏｌｏｇｙ社製、ＵＶ  Ｐｏｗｅｒ  Ｐａｃｋ  ＩＩ）にて測定し、ＵＶＡ、ＵＶＢ、ＵＶＣ、ＵＶＶの４つのセンサの値の合計を積算光量とした。
【００７５】
なお、本発明は、従来のやり方では硬化不良が生じるおそれのある紫外線硬化性エナメル塗料（紫外線硬化性塗料組成物）も、エナメル塗膜を形成可能な塗料として新たに創出可能としたという技術的意義がある。実施例１に係る紫外線硬化性塗料組成物も、この技術的意義に基づき創出されたものである。この技術的意義を明確化すべく、実施例１に係る紫外線硬化性塗料組成物に対し、従来のやり方であるところの高圧水銀ランプでの照射を２回行った結果と、本発明の一態様であるところの二段階照射（例：ＵＶ−ＬＥＤランプ及び高圧水銀ランプ）を行った結果とを対比する。つまり、従来のやり方だと硬化が不十分であり使用が覚束なかった紫外線硬化性塗料組成物でも、本発明の一態様であるところの二段階照射を使用することにより技術的な価値が見出されたことを、実施例１にて示すべく試験を行った。試験項目は以下のとおりである。
【００７６】
（硬化性）
紫外線照射後の硬化塗膜表面を目視にて観察した。更に、カッターナイフを用いて、硬化塗膜表面から基材側へ垂直に切り込みを入れ、塗膜内部の未硬化部の有無を観察し、以下の評価基準で硬化性の評価を行った。
○…塗膜表面に欠陥がなく、塗膜内部まで完全に硬化している。
△…塗膜表面に欠陥がないが、塗膜内部に未硬化部が見られる。
×…塗膜表面に未硬化部及び膨れやシワなどの欠陥が見られる。
硬化性については〇を合格とし、それ以外を不合格とした。
【００７７】
（耐傷性）
紫外線照射後の硬化塗膜に対し、以下の評価基準で耐傷性の評価を行った。
○…爪で擦った際、白化傷が生じない。
△…爪で擦った際、白化傷が生じる。
×…爪で擦った際、容易に大きな白化傷が生じる。
−…塗膜の硬化性が△又は×のため、耐傷性評価ができないものを指す。
耐傷性については〇を合格とし、それ以外を不合格とした。
【００７８】
（隠ぺい率）
隠ぺい率試験紙（ＴＰ技研（株）製）に上記と同様の方法で塗膜を作製し、ＪＩＳ  Ｋ  ５６００に基づき、塗膜の隠ぺい率を測定した。具体的には、測色計（ＪＵＫＩ産機テクノロジー（株）製）にて白地部分の塗膜の三刺激値のＹ値（ＹＷ）及び黒地部分の塗膜の三刺激値のＹ値（ＹＢ）を測定、以下の式を用いて塗膜の隠ぺい率（ＨＰ）を算出した。
ＨＰ［％］＝ＹＢ／ＹＷ
なお、隠ぺい率は一部の試験例に対してのみ得た。
【００７９】
前記各工程を行った結果を以下の表２に示す。なお、表２中における着色顔料濃度［質量％（不揮発分）］は、塗料組成物全体における不揮発分１００％に対する着色顔料の質量％を指す（以降同様）。また、膜厚は、形状解析レーザ顕微鏡（（株）キーエンス製、ＶＫ−Ｘ１０００／１０５０）により、本発明の一態様である二段階照射を行った場合の硬化塗膜の膜厚を測定した。
【表２】
2020122078.tif 000003
実施例１の試験結果は、以下のとおりである。
従来のやり方であるところの高圧水銀ランプでの照射を２回行った場合、硬化性は使用に堪えない状態であり、耐傷性に至っては評価できなかった。ところが、本発明の一態様である二段階照射を行ったところ、硬化性も耐傷性も合格であった。
【００８０】
［実施例２］
実施例２では、実施例１における着色顔料濃度を０．３８質量％に増加させ、硬化塗膜の膜厚が７０μｍであったことを除けば、実施例１と同様に試験を行った。試験結果を表２に示す。
その結果、実施例１と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００８１】
［実施例３］
実施例３では、実施例１における着色顔料濃度を０．５７質量％に増加させ、４ミルのフィルムアプリケーターを用い、硬化塗膜の膜厚が４８μｍであったことを除けば、実施例１と同様に試験を行った。試験結果を表２に示す。
【００８２】
実施例３では、実施例１と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００８３】
なお、前述の＜本実施形態に係る効果＞にて述べたように、本発明の技術的思想は、完全ではないにせよ、そのような塗膜の膜厚依存からの脱却を図るものである。実施例３では、着色顔料濃度の増加に伴い、硬化塗膜の膜厚を薄くしてはいるが、従来のやり方だと硬化が不十分であり使用が覚束なかった状態であることに変わりはない。つまり、実施例３に係る紫外線硬化性塗料組成物が、本発明の一態様であるところの二段階照射を使用することにより技術的な価値を見出されたことに変わりはない。
【００８４】
［実施例４］
実施例４では、実施例１における着色顔料を黒色から赤色に変更した。実施例４では赤色のエナメル塗装を実現すべく、顔料として、キナクドリン（Ｃｉｎｑｕａｓｉａ  Ｒｅｄ  Ｌ  ４１００  ＨＤ、ＢＡＳＦジャパン（株）製）を使用した。実施例４では、表３に記載の配合で各成分を混合した。着色顔料濃度は３．８１質量％とし、硬化塗膜の膜厚は７６μｍであった。試験結果を表３に示す。
【表３】
2020122078.tif 000004
【００８５】
実施例４では、実施例１と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００８６】
［実施例５］
実施例５では、実施例４における着色顔料濃度を４．７２質量％に増加させ、４ミルのフィルムアプリケーターを用い、硬化塗膜の膜厚が６０μｍであったことを除けば、実施例１と同様に試験を行った。試験結果を表３に示す。
その結果、実施例４と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００８７】
［実施例６］
実施例６では、実施例１における着色顔料を黒色から白色に変更した。実施例６では白色のエナメル塗装を実現すべく、顔料として、二酸化チタンを使用し、反応性希釈剤としてジプロピレンジアクリレートを使用した。実施例６では、表４に記載の配合で各成分を混合した。着色顔料濃度は９．０１質量％とし、４ミルのフィルムアプリケーターを用い、硬化塗膜の膜厚は５２μｍであった。試験結果を表４に示す。
【表４】
2020122078.tif 000005
【００８８】
実施例６では、実施例１と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００８９】
［実施例７］
実施例７では、実施例１における着色顔料を赤色と黒色とを混合したものに変更した。実施例７では赤黒混合色のエナメル塗装を実現すべく、顔料として、実施例１で使用したカーボンブラックと、実施例４で使用したキナクドリンとを共に使用した。実施例７における着色顔料濃度は、０．６８質量％（内訳：カーボンブラックは０．３１質量％、キナクドリンは０．３７質量％）とし、４ミルのフィルムアプリケーターを用い、硬化塗膜の膜厚は５０μｍであった。試験結果を表５に示す。
【表５】
2020122078.tif 000006
【００９０】
実施例７では、実施例１と同様、従来のやり方であるところの高圧水銀ランプでの照射を２回行った場合、硬化性はも使用に堪えない状態であり、耐傷性に至っては評価できなかったが、本発明の一態様である二段階照射を行ったところ、硬化性も耐傷性も合格であった。
【００９１】
［実施例８〜１０］
なお、着色顔料を黄色とした場合についても試験を行った。試験結果を表６に示す。
【表６】
2020122078.tif 000007
表６に示すように、実施例８〜１０では黄色のエナメル塗装を実現すべく、顔料として、ジスアゾ系顔料（セイカファーストエローＭ、大日精化工業（株）製）を使用した。
実施例８〜９では、表６に記載の配合で各成分を混合した。実施例８における着色顔料濃度は０．９８質量％とし、硬化塗膜の膜厚は５６μｍであった。
実施例９における着色顔料濃度は１．４６質量％とし、４ミルのフィルムアプリケーターを用い、硬化塗膜の膜厚は５０μｍであった。
実施例１０における着色顔料濃度は２．８８質量％とし、２ミルのフィルムアプリケーターを用いた。
実施例８〜１０では、従来のやり方であるところの高圧水銀ランプでの照射を２回行った場合も、本発明の一態様である二段階照射を行った場合も、硬化性も耐傷性も合格であった。二段階照射による効果は顕著ではないが、実施例８〜１０に示す紫外線硬化性塗料組成物が二段階照射により良好に硬化したことは確かである。
【００９２】
［実施例１１〜１３］
実施例１１〜１３では、実施例１における着色顔料は黒色のままとしつつ、塗料ベースの成分を変更した（前掲の表１に記載）。具体的には、光重合開始剤である成分（Ｃ）を構成する、波長３６０ｎｍ以上４１０ｎｍ以下の領域に極大吸収波長を有する光重合開始剤（ｃ１）と、波長３４０ｎｍ以下の領域に極大吸収波長を有する光重合開始剤（ｃ２）とを増量した（実施例１１〜１２）。実施例１３での塗料ベースでは、成分（ｃ２）のみを増量した。
実施例１１においては、成分（ｃ１）及び成分（ｃ２）を増量した塗料ベース（その２）を使用した以外は実施例１と同様に試験を行った。硬化塗膜の膜厚は７４μｍであった。
実施例１２においては、実施例１１に対し、着色顔料濃度は０．５７質量％に増量し、４ミルのフィルムアプリケーターを用いた以外は、実施例１１と同様に試験を行った。硬化塗膜の膜厚は５０μｍであった。
実施例１３においては、成分（ｃ２）を増量した塗料ベース（その３）を使用し、着色顔料濃度は０．５７質量％に増量し、４ミルのフィルムアプリケーターを用いた以外は、実施例１と同様に試験を行った。硬化塗膜の膜厚は５０μｍであった。
試験結果を表７に示す。表７には参考までに実施例１を再掲する。
【表７】
2020122078.tif 000008
【００９３】
その結果、実施例１と同様、従来のやり方であるところの高圧水銀ランプでの照射を２回行った場合、硬化性は使用に堪えない状態であり、耐傷性に至っては評価できなかったが、本発明の一態様である二段階照射を行ったところ、硬化性も耐傷性も合格であった。
【００９４】
［比較例１〜３］
比較例１〜３では、実施例１における着色顔料は黒色のままとしつつ、塗料ベースの成分を変更した（前掲の表１に記載）。
比較例１においては、紫外線硬化性化合物（Ａ）を構成する、５官能以上のエチレン性不飽和基含有モノマー（ａ２）を用いない塗料ベース（その４）を使用した。硬化塗膜の膜厚は７２μｍであった。
比較例２においては、光重合開始剤である成分（Ｃ）を構成する、波長３６０ｎｍ以上４１０ｎｍ以下の領域に極大吸収波長を有する光重合開始剤（ｃ１）を用いない塗料ベース（その５）を使用した。
比較例３においては、光重合開始剤である成分（Ｃ）を構成する、波長３４０ｎｍ以下の領域に極大吸収波長を有する光重合開始剤（ｃ２）を用いない塗料ベース（その６）を使用した。
試験結果を表８に示す。表８には参考までに実施例１を再掲する。
【表８】
2020122078.tif 000009
【００９５】
その結果、比較例１〜３は、従来のやり方であるところの高圧水銀ランプでの照射を２回行った場合も、本発明の一態様である二段階照射を行った場合も、硬化性は使用に堪えない状態であり、耐傷性に至っては評価できないか、あるいは硬化性が合格でも、耐傷性が不合格となる結果であった。具体的には、比較例１は、本発明の一態様である二段階照射を行ったところ、硬化性は良好であったが耐傷性で劣っていた。また、比較例２及び３の硬化塗膜は、二段階照射を行った場合でも硬化性が不良のため、膜厚測定ができず、耐傷性に至っては評価できなかった。
【図１】
2020122078.tif 000010